ПОКРЫТИЯ, ИМЕЮЩИЕ ВНЕШНИЙ ВИД, ПРИСУЩИЙ ПОКРЫТИЯМ TRI-COAT, СООТВЕТСТВУЮЩИЕ СПОСОБЫ НАНЕСЕНИЯ ПОКРЫТИЯ И ПОДЛОЖКИ

1. Способ формирования многослойного композитного покрытия на подложке, включающий:
(a) нанесение слоя непрозрачного покрытия непосредственно поверх по меньшей мере части слоя покрытия, нанесенного методом электроосаждения, и/или слоя грунт-шпаклевки путем нанесения композиции покрытия, содержащей:
(i) связующую смолу, и
(ii) пигментную композицию, которая содержит:
(1) окрашенные частицы неорганического пигмента, выбранные из частиц синего неорганического пигмента, частиц зеленого неорганического пигмента, частиц коричневого неорганического пигмента, частиц бирюзового неорганического пигмента и частиц белого неорганического пигмента;
(2) хлопьевидные частицы пигмента из металла и/или сплава металлов; и
(3) частицы интерферированного пигмента;
(b) опционально, дегидратацию указанного слоя непрозрачного покрытия;
(c) формирование слоя верхнего покрытия поверх указанного слоя непрозрачного покрытия посредством нанесения отверждаемой композиции верхнего покрытия, по существу не содержащей пигмента, на по меньшей мере часть указанного слоя непрозрачного покрытия; и
(d) опционально, одновременное отверждение указанного слоя верхнего покрытия и указанного слоя непрозрачного покрытия.
2. Способ по п. 1, в котором пигментная композиция содержит:
(1) 27-67 вес.% частиц синего неорганического пигмента;
(2) до 40 вес.% хлопьевидных частиц пигмента из металла и/или сплава металлов; и
(3) до 40 вес.% частиц интерферированного пигмента,
причем указанная пигментная композиция содержит по меньшей мере 8 вес.% (2) и/или (3), и
каждое значение весового процента рассчитано относительно общего веса пигмента, присутствующего в композиции покрытия.
3. Способ по п. 2, в котором композиция покрытия после нанесения на подложку и отверждения дает отвержденное покрытие, имеющее угол цветового тона 183-235 при измерении под углом зрения 25° с использованием многоугольного спектрофотометра.
4. Способ по п. 2, в котором сумма (1), (2) и (3) составляет 100 вес.%, из расчета на общий вес пигмента, присутствующего в композиции покрытия.
5. Способ по п. 1, в котором пигментная композиция содержит:
(1) 20-92,5 вес.% частиц зеленого неорганического пигмента;
(2) до 40 вес.% хлопьевидных частиц пигмента из металла и/или сплава металлов; и
(3) 7,5-40 вес.% частиц интерферированного пигмента,
причем каждое значение весового процента рассчитано относительно общего веса пигмента, присутствующего в композиции покрытия.
6. Способ по п. 5, в котором композиция покрытия после нанесения на подложку и отверждения дает отвержденное покрытие, имеющее угол цветового тона 118-158 при измерении под углом зрения 25° с использованием многоугольного спектрофотометра.
7. Способ по п. 5, в котором сумма (1), (2) и (3) составляет 100 вес.%, из расчета на общий вес пигмента, присутствующего в композиции покрытия.
8. Способ по п. 1, в котором пигментная композиция содержит:
(1) 43,5-94,5 вес.% частиц зеленого неорганического пигмента;
(2) 13,3-40 вес.% хлопьевидных стеклянных частиц пигмента, покрытых диоксидом титана; и/или
(3) 5,5-31,4 вес.% хлопьевидных стеклянных частиц пигмента, покрытых алюминием, причем указанная пигментная композиция содержит не более 56,5 вес.% (2) и (3) суммарно; и
каждое значение весового процента рассчитано относительно общего веса пигмента, присутствующего в композиции покрытия.
9. Способ по п. 8, в котором композиция покрытия после нанесения на подложку и отверждения дает отвержденное покрытие, имеющее угол цветового тона 108-132 при измерении под углом зрения 25° с использованием многоугольного спектрофотометра.
10. Способ по п. 8, в котором сумма (1), (2) и (3) составляет 100 вес.%, из расчета на общий вес пигмента, присутствующего в композиции покрытия.
11. Способ по п. 1, в котором пигментная композиция содержит:
(1) 29,3-90,3 вес.% частиц коричневого неорганического пигмента;
(2) 9,5-40 вес.% хлопьевидных частиц пигмента из металла и/или сплава металлов; и
(3) до 30,7 вес.% частиц интерферированного пигмента,
причем указанная пигментная композиция содержит по меньшей мере 9,7 вес.% (2) и (3) суммарно, и
каждое значение весового процента рассчитано относительно общего веса пигмента, присутствующего в композиции покрытия.
12. Способ по п. 11, в котором композиция покрытия после нанесения на подложку и отверждения дает отвержденное покрытие, имеющее угол цветового тона 43,7-46,8 при измерении под углом зрения 25° с использованием многоугольного спектрофотометра.
13. Способ по п. 11, в котором сумма (1), (2) и (3) составляет 100 вес.%, из расчета на общий вес частиц пигмента, присутствующего в композиции покрытия.
14. Способ по п. 1, в котором пигментная композиция содержит:
(1) 52-75 вес.% частиц бирюзового неорганического пигмента;
(2) 25-40 вес.% хлопьевидных частиц пигмента из металла и/или сплава металлов; и
(3) до 31,5 вес.% частиц интерферированного пигмента,
причем указанная пигментная композиция содержит по меньшей мере 34,2 вес.% (2) и (3) суммарно, и
каждое значение весового процента рассчитано относительно общего веса пигмента, присутствующего в композиции покрытия.
15. Способ по п. 14, в котором композиция покрытия после нанесения на подложку и отверждения дает отвержденное покрытие, имеющее угол цветового тона 170-199 при измерении под углом зрения 25° с использованием многоугольного спектрофотометра.
16. Способ по п. 14, в котором сумма (1), (2) и (3) составляет 100 вес.%, из расчета на общий вес пигмента, присутствующего в композиции покрытия.
17. Способ по п. 1, в котором пигментная композиция содержит:
(1) 27-88,5 вес.% частиц белого неорганического пигмента;
(2) 7,5-40 вес.% хлопьевидных частиц пигмента из металла и/или сплава металлов; и
(3) до 31 вес.% частиц интерферированного пигмента,
причем указанная пигментная композиция содержит 11,5 - 74 вес.% (2) и (3) суммарно, и
каждое значение весового процента рассчитано относительно общего веса частиц пигмента, присутствующих в композиции покрытия.
18. Способ по п. 17, в котором композиция покрытия после нанесения на подложку и отверждения дает отвержденное покрытие, имеющее угол цветового тона 141-237 и светлоту 79,6-92,5 при измерении под углом зрения 25° с использованием многоугольного спектрофотометра.
19. Способ по п. 17, в котором сумма (1), (2) и (3) составляет 100 вес.%, из расчета на общий вес частиц пигмента, присутствующего в композиции покрытия.
20. Композиция покрытия, содержащая связующую смолу и пигментную композицию, в которой пигментная композиция выбрана из:
(a) пигментной композиции, содержащей:
(i) 27-67 вес.% частиц синего неорганического пигмента;
(ii) до 40 вес.% хлопьевидных частиц пигмента из металла и/или сплава металлов; и
(iii) до 40 вес.% частиц интерферированного пигмента,
причем указанная пигментная композиция содержит по меньшей мере 8 вес.% (ii) и/или (iii); и
каждое значение весового процента рассчитано относительно общего веса пигмента, присутствующего в композиции покрытия;
(b) пигментной композиции, содержащей:
(i) 20-92,5 вес.% частиц зеленого неорганического пигмента;
(ii) до 40 вес.% хлопьевидных частиц пигмента из металла и/или сплава металлов; и
(iii) до 40 вес.% частиц интерферированного пигмента,
причем указанная пигментная композиция содержит по меньшей мере 7,5 вес.% (iii); и
каждое значение весового процента рассчитано относительно общего веса пигмента, присутствующего в композиции покрытия;
(c) пигментной композиции, содержащей:
(i) 43,5-94,5 вес.% частиц зеленого неорганического пигмента;
(ii) 13,3-40 вес.% хлопьевидных стеклянных частиц пигмента, покрытых диоксидом титана; и/или
(iii) 5,5-31,4 вес.% хлопьевидных стеклянных частиц пигмента, покрытых алюминием,
причем указанная пигментная композиция содержит не более 56,5 вес.% (ii) и (iii) суммарно, и
каждое значение весового процента рассчитано относительно общего веса пигмента, присутствующего в композиции покрытия;
(d) пигментной композиции, содержащей:
(i) 29,3-90,3 вес.% частиц коричневого неорганического пигмента;
(ii) 9,5-40 вес.% хлопьевидных частиц пигмента из металла и/или сплава металлов; и
(iii) до 30,7 вес.% частиц интерферированного пигмента,
причем указанная пигментная композиция содержит по меньшей мере 9,7 вес.% (ii) и (iii) суммарно, и
каждое значение весового процента рассчитано относительно общего веса пигмента, присутствующего в композиции покрытия;
(e) пигментной композиции, содержащей:
(i) 52-75 вес.% частиц бирюзового неорганического пигмента;
(ii) 25-40 вес.% хлопьевидных частиц пигмента из металла и/или сплава металлов; и
(iii) до 31,5 вес.% частиц интерферированного пигмента,
причем указанная пигментная композиция содержит по меньшей мере 34,2 вес.% (ii) и (iii) суммарно, и
каждое значение весового процента рассчитано относительно общего веса частиц пигмента, присутствующих в композиции покрытия; и
(f) пигментной композиции, содержащей:
(i) 27-88,5 вес.% частиц белого неорганического пигмента;
(ii) 7,5-40 вес.% хлопьевидных частиц пигмента из металла и/или сплава металлов; и
(iii) до 31 вес.% частиц интерферированного пигмента,
причем указанная пигментная композиция содержит 11,5-74 вес.% (ii) и (iii) суммарно, и
каждое значение весового процента рассчитано относительно общего веса пигмента, присутствующего в композиции покрытия.